본 발명은 웨이퍼(7) 및 선택적으로 제 2 의 신장가능한 캐리어(20)를 포함하는 라미나 구조물(8)을 제 1 캐리어(1)를 포함하거나 제 1 캐리어(1)로 구성된 캐리어 어셈블리(1a)로부터 기계적으로 분리하는 방법에 관계하며, 다음의 단계들을 포함한다: a) 상기 캐리어 어셈블리(1a) 및 상기 라미나 구조물(8)을 포함하는 층 시스템(1a, 8)을 제공하는 단계; b) i) 하기 단계들: ia) 세퍼레이팅 에이드(29)를 제공하는 단계, ib) 분리 공정(separating operation) 동안 분리 중 생기는 분리 전면(33) 바로 뒤에 상기 제 2 캐리어(20)가 상기 세퍼레이팅 에이드(29)에 고정된 상태로 있도록 상기 세퍼레이팅 에이드(29)를 상기 제 2 캐리어(20)에 고정하는 단계; 및 ic) 분리 전면(33)을 이용하여 상기 캐리어 어셈블리(1a)로부터 상기 라미나 구조물(8)을 기계적으로 분리하는 단계; 및/또는 ii) 하기 단계: ii) 상기 층 시스템(1a, 8)에 진동을 발생시키는 단계; 및/또는 iii) 하기 단계: iii) 상기 층 시스템(1a, 8)의 온도 또는 상기 층 시스템(1a, 8)의 부분들의 온도를 변화시키는 단계를 포함하는 방법에 의하여 상기 캐리어 어셈블리(1a) 및 라미나 구조물(8) 사이의 경계면의 영역에 기계적 응력(stress)을 생성하여, 상기 라미나 구조물(8)이 상기 캐리어 어셈블리(1a)로부터 분리되도록 하는 단계를 포함하되, 단, 단계 ia) - ic)가 상기 방법에 포함되지 않은 경우, 단계 ii) 및/또는 iii)가 상기 캐리어 어셈블리로부터 상기 라미나 구조물의 완전한 분리를 유도한다.
주어진 문장을 읽고 간략하게 요약해주세요.

문장: 
[ 발명의 명칭 ]
웨이퍼를 포함하는 층 시스템을 분리하는 방법 Method for separating a layer system comprising a wafer
[ 기술분야 ]
본 발명은 제 1 캐리어를 포함하거나 제 1 캐리어로 구성된 제 1 캐리어 어셈블리로부터 라미나 구조물(laminar structure)을 기계적으로 분리하는 방법에 관계한다.  여기서 상기 라미나 구조물은 웨이퍼 및 선택적으로 제 2 의 신장가능한 캐리어(stretchable carrier)를 포함한다.  본 발명은 또한 라미나 구조물을 분리하기 위한 특수 세퍼레이팅 에이드(separating aid)의 사용 및 본 발명에 따른 방법을 수행하는 장치에 관계한다.
[ 배경기술 ]
반도체 산업에서는, 점점 얇은 부품들, 또는 이러한 부품들이 그로부터 분리되는 웨이퍼에 대한 끊임없는 수요가 있다.  제조에 있어서 그리고 특히 웨이퍼의 박형화(thinning)에 있어서, 박형화 공정 동안 박형화되는 웨이퍼를 기계적으로 안정화하고 보호하기 위한 라미나 구조물 해결법이 채용된다.  이와 같은 층 시스템들은 또한 다음 공정 단계들에서 일정한 기능들을 수행한다.  그러나, 특히 그들은 작은 두께로 인해 특히 기계적으로 민감한 박형화된 웨이퍼들을 안정화하는데 도움이 된다.  층 시스템들은 이러한 목적을 위해 사용되며, 예를 들어, 필름들, 다른 웨이퍼들 또는 글라스 플레이트들과 같은 특정한 용도에 가장 적합한 물질들을 포함한다.  상기 층 시스템들의 이러한 부분들은 차례로 왁스, 탄성체들 또는 다른 플라스틱들과 결합될 수 있다.이러한 층 시스템들에서, 만일 박형화되는 웨이퍼에 필적하는 기계적 물성을 가지는 디스크 또는 글라스 플레이트 - 특히 다른 웨이퍼가 가지는 본래의 것과 같은 정도로 - 가 캐리어로 사용된다면, 그것은 층 시스템 전부를 안정화하는데 도움이 되며, 보호되는 표면과 이 캐리어 사이에 존재하는 층에 유리하고, 어떤 상황에서는 필요하기도 하며, 상기 층은 가공되는 웨이퍼와 상기 캐리어를 연결한다.  이러한 층은 한편으로는 상기 캐리어와 가공되는 웨이퍼 사이에 충분한 부착을 확보해야 하며, 다른 한편으로는 상기 가공되는 웨이퍼의 표면 상에 통상적으로 존재하는 지형적인 불균형들을 평평하게 할 수 있어야 한다.  이와 같은 지형적 불균형들은, 예를 들어 범프들과 같은 접촉들에 의해서 뿐만 아니라 박형화 공정 동안 당연히 보호되어야 하는 상기 웨이퍼의 액티브 사이드(active side) 상의 전자 부품들에 의하여 야기된다.  접합 층(bonding layer)은 또한 당연히 층 시스템이 될 수 있으며, 이는 의도된 응용에 있어서 그들의 물성들, 예를 들어 부착 촉진, 탄성, 경도, 열전도성, 내화학성 등과 관련하여 유리하게 상호 보완적인 몇몇의 다른 층들을 포함한다.매우 얇은 웨이퍼들의 제조에 있어서, 박형화는 박형화되는 웨이퍼 상에 기계적 부하(mechanical loading)를 부가한다.  박형화되는 웨이퍼가 많은 제조 단계들을 이미 여러 번 통과하고 특히 이미 여러 전자 부품들을 그의 액티브 사이드(전면) 상에 포함하기 때문에, 또한 경제적 관점에서도 가능한 한 박형화 공정 동안 상기 웨이퍼의 파손 및 그에 따른 폐기를 막는 것이 매우 중요하다.  이러한 목적으로, 높은 기계적 부하가 발생하기 전에, 상기 웨이퍼가 아직 박형화되지 않은 상태인 동안 캐리어에 접합된다.  박형화되는 배면 (즉, 전자 부품들을 포함하지 않은 면)은 당연히 개방된 상태로 유지되어야 한다.  상기 웨이퍼의 그의 캐리어에 대한 연결은 또한 접합(bonding)이라고 일컫는다.접합 후, 상기 웨이퍼는 그의 배면에서 박형화되며, 그 결과 - 이미 언급한 바와 같이 - 기계적 안정성을 잃게 된다.  이것은 박형화 공정 동안 및 그 후에 상기 캐리어에 의해 보충된다.  따라서, 상기 캐리어는 더욱 안정화된 움직임을 제공하여야 하며, 박형화 공정에 따라 웨이퍼는 더욱 박형화된다.  따라서, 최종 제품으로서 비교적 두꺼운 웨이퍼들의 경우, 필름들이 캐리어로서 사용될 수도 있다.  근본적으로 박형화 동안, 상기 웨이퍼는 이미 개별적인 부품들로 분리되는 것이 가능하다.  많은 경우에 있어서, 이는 다음의 분리 단계를 불필요하게 하는 점에서 바람직하다.  분리(separating)는 예를 들어 개별적인 부품들(다이스, dice) 사이의 상기 웨이퍼의 액티브 사이드에 디프레션(depression)들을 제공함으로써 달성될 수 있으며, 이러한 디프레션들은 배면의 박형화 동안 디프레션들이 이미 도달되고 그에 따라 전해지도록 충분히 깊다.DISCO HI-TEC 회사는 "그라인딩에 의한 다이싱(Dicing by Grinding)" 이라는 공정을 제공하며, 여기서 상기 웨이퍼는 박형화의 수단에 의해 분리될 수도 있다.  여기에서, 상기 캐리어를 적용하기 전에 상기 웨이퍼의 전면 상에 구조물들이 그라운드-인(ground-in)되거나, 스크라이브되거나 에칭된다.  이러한 구조물들은 박형화된 웨이퍼의 최종 두께 보다 큰 깊이를 가진다.  따라서, 박형화의 결과로서, 앞서 설명한 바와 같이, 상기 구조물은 개방되며 상기 웨이퍼는 그에 따라 분리된다.분리의 결과로서, 파괴의 전반적인 위험은 확실히 감소되며, 분리된 부품들은 차례로 기계적 부하로부터 보호된다.박형화 동안, 박형화 후에 문제들은 항상 존재하며, 상기 캐리어는 상기 웨이퍼로부터 분리되어야 한다.  특히, 상기 캐리어는 상기 웨이퍼의 액티브 사이드 상의 전자 부품들에 대한 접근을 막기 때문에 분리되어야 한다.  대개, 상기 캐리어의 제거는 비교적 두꺼운 웨이퍼들의 경우에는 다음의 두 가지 이유에 따라 어떠한 문제를 일으키지 않는다:- 비교적 두꺼운 (단지 약간 박형화된) 웨이퍼는 어느 정도 기계적 부하에 견딜 수 있다.- 최종 두께에서 상기 웨이퍼가 견딜 수 있는 기계적 부하가 커질수록, 상기 캐리어는 점점 유연해질 수 있다.  따라서, 유연한 캐리어들은 예를 들어 필름의 형태를 갖는 캐리어들은 간단하게 기계적으로 제거될 수 있다.예를 들어, 글라스 플레이트들 또는 다른 웨이퍼들과 같이 유연성이 적은 캐리어들의 경우, 이러한 식의 제거는 당연히 불가능하다.  이러한 경우 분리는 특히 어려우며, 이는 높은 기계적 부하를 명백히 막을 수 있도록 견고한 캐리어들이 특히 매우 박형화된 웨이퍼들에 사용되기 때문이다.이러한 목적으로, 상기 웨이퍼와 상기 캐리어 사이에 흔히 층들이 사용되며, 화학적 또는 물리적 변화의 결과로 인해, 상기 웨이퍼와 상기 캐리어 사이의 부착력을 감소시키거나 제거한다.  그러한 층의 예로는 왁스가 있으며, 이는 열의 작용 하에 점점 부드러워지며 그 결과 분리를 용이하게 한다.  이를 위해, 상기 왁스는 상기 웨이퍼에 대하여 상기 캐리어가 옮겨지도록 충분히 유동적이 될 때까지 가열된다.  이러한 방법의 단점은 특히 전자 부품들 또는 이들에 대한 접촉들을 포함하는 민감한 웨이퍼 표면이 뒤에 클리닝 되어야만 하는 것이다.근본적으로, 마찬가지로 열 또는 방사의 작용 하에 점착성을 잃는 전용 접착제들을 사용하는 것이 가능하다.  예를 들어 3M 회사에 의해 제안되는 방법과 같이, 레이저 에너지의 사용에 의해 접착층(adhesive layer)의 릴리스가 초래된다.상기 접착층의 부분들이 상기 웨이퍼의 표면에 남아 비싼 클리닝을 필요로 하는 문제가 재차 존재한다.클리닝은 부가적인 비용을 초래하고, 박형화된 웨이퍼의 부가적인 기계적 및 종종 화학적 스트레싱(stressing)도 야기하며/야기하거나 접착제의 모든 잔여물이 충분히 제거되도록 하는 것이 매우 어렵기 때문에, 많은 경우들에 있어서 전적으로 기계적 해결법이 바람직하며, 여기서 분리층(separating layer)은 상기 웨이퍼의 액티브 사이드에서 기계적으로 제거되어 잔여물이 남지 않게 된다.이러한 종류의 분리층은 국제특허 제2004/051708호 (WO 2004/051708)에 개시되어 있다.  이러한 분리층은 국제특허 제2007/099146호 (WO 2007/099146)에 개시된 박형화 공정의 추가 단계에서 차례로 사용된다.  상기 마지막에 언급된 특허 출원에서, 상기 웨이퍼의 박형화 후에, 제 2 캐리어가 (박형화된) 배면에 제공되며, 상기 제 1 캐리어로부터 분리 공정을 지지한다.  상기 웨이퍼의 액티브 사이드와 상기 분리층 사이에서 분리가 일어난다.  국제특허 제2007/099146호에는 웨이퍼의 어셈블리와 제 2 캐리어가 롤에 의해 리드되어 분리 공정(separating operation)이 기계적으로 수행되는 기계적 분리 공정이 개시되어 있다.  이러한 제 2 캐리어는 흔히 다이싱 필름이다.  이러한 방법에 의할 경우, 상기 제 2 캐리어는 구부러질 수 있어야만 하기 때문에 유연해야 한다.  이러한 방법의 문제는 분리되는 동안, 신장가능한 캐리어의 일부가 롤에 의해 야기되는 구부러짐 이외에 변형될 수 있고, 분리 공정이 충분히 제어되지 못하는 것이다.  특히 매우 박형화된 웨이퍼들의 경우에는 당연히 특히 기계적으로 민감하며, 국제특허 제2007/099146호에 개시된 방법은, 접착력롤(deflecting roll)을 사용함에 있어, 종종 상기 웨이퍼의 평면에 수직인 과다한 힘에 이끌려, 웨이퍼의 파괴가 발생될 수 있으며, 이는 신장가능한 캐리어가 상기 롤 표면의 구부러짐을 충분히 따라가지 못하기 때문이다.  그 결과, 상기 분리되는 전면은 상기 롤의 지지 하에 똑바로 놓이지 못하게 되며, 대신 다소 비스듬하게 옮겨지게 된다.  이것은 상기 웨이퍼에 대해 가해지는 힘의 수직 성분(vertical component)의 증가를 가져온다.
[ 발명의 개요 ]

[ 해결하려는 과제 ]
따라서 본 발명의 목적은 박형화 공정 동안 안정화 캐리어로부터 웨이퍼의 분리를 가능하게 하며 가능한 한 신뢰성이 높고 적절한 방법을 제공하는 것이다.
[ 과제의 해결 수단 ]
이러한 목적은 웨이퍼 및 (또는 상기 웨이퍼로 구성되는) 선택적으로 제 2 의 신장가능한 캐리어를 포함하는 라미나 구조물(laminar structure)을 제 1 캐리어를 포함하거나 제 1 캐리어로 구성된 캐리어 어셈블리로부터 기계적으로 분리하는 방법에 의해 달성되며, 상기 방법은 다음의 단계들을 포함한다:a) 상기 캐리어 어셈블리 및 상기 라미나 구조물을 포함하는 층 시스템을 제공하는 단계;b) i) 하기 단계들:ia) 세퍼레이팅 에이드를 제공하는 단계,i b) 분리 공정(separating operation) 동안 분리 중 생기는 분리 전면 바로 뒤에 상기 제 2 캐리어가 상기 세퍼레이팅 에이드에 고정된 상태로 있도록 상기 세퍼레이팅 에이드를 상기 제 2 캐리어에 고정하는 단계, 및i c) 분리 전면을 이용하여 상기 캐리어 어셈블리(1a)로부터 상기 라미나 구조물을 기계적으로 분리하는 단계; 및/또는 ii) 하기 단계:ii) 상기 층 시스템에 진동(vibration)을 발생시키는 단계; 및/또는 iii) 하기 단계:iii) 상기 층 시스템의 온도 또는 상기 층 시스템의 부분들의 온도를 변화시키는 단계를 포함하는 방법에 의하여 상기 캐리어 어셈블리 및 라미나 구조물 사이의 경계면의 영역에 기계적 응력(stress)을 생성하여, 상기 라미나 구조물이 상기 캐리어 어셈블리로부터 분리되도록 하는 단계를 포함하되,단, 단계 ia) - ic)가 상기 방법에 포함되지 않은 경우, 단계 ii) 및/또는 iii)가 상기 캐리어 어셈블리로부터 상기 라미나 구조물의 완전한 분리를 유도한다.본 발명은 변형들 i), ii) 및 iii)을 포함하며, 여기서 변형 i)은 또한 단계 i　a), i b) 및 i c)를 포함하고, 변형 ii)는 단계 ii)를 포함하며 변형 iii)은 단계 iii)을 포함한다.  이러한 세 가지 변형들은 선택적으로 개별적으로 또는 이것저것과 임의의 조합으로 사용될 수 있으며, 후자의 경우에는 모두 동시에 또는 시간 상의 차이를 두고 사용될 수 있다.  만일 하기의 명세서의 단락들에서, 이러한 변형들 중 하나임이 명확하게 언급되지 않는다면, 그러한 명세서의 단락들은 세 가지 변형들에 모두 관계하는 것이다.  변형 i)이 수행되는 방법의 구성 요소인 경우, 제 2 의 신장가능한 캐리어는 항상 제공된다.상기 웨이퍼는 바람직하게는 선택적으로 도프된 실리콘 웨이퍼들일 수 있다.  AlSb, AlAs, AlN, AlP, BN, BP, BAs, GaSb, GaAs, GaN, GaP, InSb, InAs, InN 또는 InP의 웨이퍼들은 많은 응용들에서 바람직할 수 있다.  하기 설명의 범위 내에서 특별히 언급하지 않는 한, 웨이퍼로부터 이미 분리된 구성들은 보통 분리되어야 하는 웨이퍼 대신으로 이해될 수 있다.본 명세서에서 신장가능한 캐리어는 수행되는 상기 분리 방법의 기계적 분리 조건 하에서 변형하는 캐리어이며 특히 신장가능하다.  이러한 신장은 분리 전면을 제어한 결과(하기 참조)로서 그것만으로 신장 운동이 제어되는지가 불충분하기 때문에 특히 문제이다.  바람직한 신장가능한 캐리어들은 기술 분야에서 통상 채용되는 다이싱 필름들 뿐만 아니라 다른 한쪽면의 접착 필름 또는 다르게 접착하는 필름들이다.본 명세서의 설명에서, "고정(Fixing)"은 접합이 고정되어야 하는 두 영역 사이에서 수직으로 작용하는 힘에 의해 발생되는 것을 의미한다.  고정의 바람직한 방법들은 글루잉(gluing), 진공 석션(vacuum suction)에 의한 홀딩, 및 정전기적 홀딩이다.  본 명세서에서 고정은 명확히 국제특허 제2007/099146호에 개시된 견인력(pulling force)에 기초한 롤에 의한 리딩(leading)을 포함하지 않는다.본 발명에 따른 방법의 변형 i)에 있어서, 상기 분리 전면은 본 명세서의 범위 내이며, 상기 영역에서 분리가 일어난다.  이는 이론상 분리되는 영역들 사이에서 접착력이 갑자기 100%에서 0%로 떨어지는 경계를 의미한다.  실제에서는, 상기 분리 전면은 항상 영역이 되며, 상기 영역 내에서 접착력은 100% 미만(003c# 100%)에서 0 초과(003e# 0)에 걸쳐져 있다.  상기 분리 전면의 말단은 이어서 당연히 접착력이 0에 가까워지는 영역이며, 동시에 그것이 막 100% 미만이 되는 시작점이다.  통상의 분리 공정에서는, 상기 분리 전면은 서로 막 분리된 영역에서 분리되는 영역까지 분리면(separating plane)으로 이행하며, 따라서 서로에 대한 접착력이 더 이상 가해지지 않게 된다.상기 영역들 간의 접착력 (결합 강도)는 DIN 971/1:1996/09에 따라 당업자에 의해 결정될 수 있으며 이것은 "코팅재 및 이의 기판 사이의 접착력의 합계"로 정의된다.상기 본 발명에 따른 방법의 단계 i b)는 상기 분리 전면의 바로 뒤에 놓인 영역에서, 즉 후반을 결합하는 방식으로 일어나며, 그러나 여기서 라미나 구조물 및 상기 캐리어 어셈블리 사이의 분리가 일어나므로, 상기 제 2 캐리어는 상기 세퍼레이팅 에이드의 이동을 정확하게 따라가야 한다.  다시 말하면, 상기 고정부 (영역)는 상기 제 2 캐리어의 신장가능성이 상기 분리 전면의 상태에 영향을 미치지 않는 결과를 가져온다.  국제특허 제2007/099146호에 개시된 방법에서, 본 발명에 따른 방법과 달리, 신장가능한 제 2 캐리어는 편향롤에서 (비록 아주 적을지라도) 떼어지는 것이 가능하며, 웨이퍼 및 제 1 캐리어 사이의 접착력이 상기 편향롤의 이동을 완전히 따라가는 (또는 상기 편향롤의 외부를 따라) 것을 방해한다 본 발명에 의해 달성되어야 하는 목적은 이러한 부정적인 영향을 극복함에 있다.  이를 위해, 상기 분리 전면의 상태를 상기 캐리어의 신장 가능성에 의해 바뀌지 않는 방법으로 상기 제 2의, 신장가능한 캐리어가 상기 세퍼레이팅 에이드에 고정되는 것을 확보하는 것이 필요하다.  이미 언급한 바와 같이, 상기 캐리어가 상기 분리 전면 바로 뒤에서 고정되어 상기 세퍼레이팅 에이드의 이동을 반드시 따라가도록 하는 것이 결정적이다.  이러한 고정은 상기 분리 공정 중 예를 들어 롤에 의하여 일시적일 수 있으며, 이는 그의 고정하는 표면의 바로 뒤에 정전기력에 의한 영역에 상기 제 2 캐리어를 고정한다.  대안으로 및 바람직하게는, 그러나, 상기 제 2 캐리어가 분리 공정의 시작 전에 이미 상기 세퍼레이팅 에이드 상의 영역에 고정된다.  그러나, 이는 본 발명을 이행하는데 필수적인 것은 아니며; 단지 실용성에 관한 이점을 갖는다.본 발명에 있어서, 당업자는 또한 즉시 상기 "상기 캐리어가 상기 분리 전면 바로 뒤에 상기 세퍼레이팅 에이드의 이동을 반드시 따라가도록 하는 방법으로 고정된다"는 구문이 상기 세퍼레이팅 에이드가 움직이지 않고, 반대로 상기 제 1 캐리어 및 웨이퍼 사이의 층 시스템이 분리 전면을 형성하도록 기계적으로 움직여진 경우도 포함하는 것임을 파악할 수 있다.  이는 바람직하게는, 예를 들어 상기 제 1 캐리어가 글라스 플레이트 또는 웨이퍼이고, 힘이 상기 세퍼레이팅 에이드 밖으로 상기 웨이퍼 또는 상기 글라스 플레이트의 한 면을 누르도록 적용되기 때문에 가능하다.  글라스에 상당하는 그레이드 및 웨이퍼에 상응하는 물질을 선택하고, 힘이 밀어지도록 적용되게 설정함에 있어서, 이는 상기 글라스 플레이트의 또는 상기 웨이퍼의 (약간의) 만곡(curvature)을 리드한다.  이러한 만곡은 전체 시스템에서 전단력(shearing force)을 리드하며, 이는 분리 전면이 최소의 접착력을 지닌 층들에서 서로에 대항하도록 하는 것을 형성한다.  본 발명에 있어서, 상기 층 시스템에 상응하는 설비에서, 이러한 경계면은 상기 웨이퍼의 액티브 사이드의 표면이다.상기 제 1 캐리어가 구부러지는 변형에서는, 분리를 초래하기 위하여 세퍼레이팅 에이드로서 상기 제 1 캐리어, 바람직하게는 글라스 플레이트 또는 웨이퍼에 비하여 높은 강성(rigidity)을 갖는 장치를 사용하는 것이 바람직하다.  이는 상기 세퍼레이팅 에이드가 상기 글라스 플레이트의 휨을 따라가지 못하는 것을 가능하게 하여, 따라서 분리 공정이 적절하게 제어될 수 있다.  당업자는 또한 상기 제 1 캐리어가 구부러지는 분리 변형에서 상기 분리 전면의 제어가 결정적인 요인임을 즉시 파악할 수 있다.  이러한 변형에서 마찬가지로, 만일 제 2의 신장가능한 캐리어가 상기 제 1 캐리어의 휘는 이동을 따라간다면(선택적으로 부분적으로), 상기 분리 전면의 상태 및 그에 따른 힘이 상기 박형화된 웨이퍼 상의 그들의 영향에 대하여 긍정적으로 제어되지 않을 수 있는 결과가 나타날 것이다.  또한 마지막으로 기술한 분리 변형에 있어서도, 상기 제 2의, 신장가능한 캐리어를 상기 세퍼레이팅 에이드 상에 고정하는 것은 당연히 일시적일 수 있으며, 상기 (전진하는) 분리 전면에 수직 영역 내에서 고정이 항상 완벽함을 확보하는 것이 당연히 요구된다.일반적으로, 본 발명에 따른 방법에서, 분리가 정확히 하나의 분리 전면만을 이용하여 일어나는 것이 바람직하다.  몇몇의 분리 전면들을 가지는 분리 공정들, 예를 들어 상기 세퍼레이팅 에이드 또는 상기 제 1 캐리어가 각각 굽힘력(bending force)을 반대면에 받기 쉬운 경우는 당연히 있음직하나, 하나의 분리 전면 보다 많고 특히 제어하기 어려운 힘 조건(force condition)들이 발생하는 상기 분리 전면들이 서로에 대항하는 영역을 제어하는 것은 훨씬 더 어렵다.세퍼레이팅 에이드들로는 한편으로는 (부분적으로) 볼록면(convex surface)을 갖는 모든 물체들이 가능하거나, 그러한 볼록면을 갖도록 변형될 수 있다.  동시에 상기 세퍼레이팅 에이드는 반드시 상기 제 2 캐리어의 고정이 상기 분리 전면의 적어도 바로 뒤에 제공되도록 설계되어야 한다.  적합한 세퍼레이팅 에이드들은 예를 들어 특히 넓은 원주를 가지는 롤 또는 대안으로 예를 들어 플렉시 글라스 디스크(plexiglass disk)들, 다른 플라스틱 플레이트들 또는 얇은 금속 플레이트들과 같은 유연성의 휠 수 있는 플레이트들이 될 수 있다.다른 한편으로는, 적합한 세퍼레이팅 에이드들은 특히 분리를 초래하는 상기 변형이 상기 세퍼레이팅 에이드 상에는 가해지지 않고 예를 들어 상기 제 1 캐리어 상에는 가해지는 경우, 단단한 장치들이 될 수도 있다 (상기 참조).당연히 본 발명에 따른 방법에서는 하나 또는 그 이상의 추가 층들이 제 1 캐리어 및 웨이퍼 사이에 놓이는 것이 가능하다.  이러한 추가 층들은 각각의 경우에서 상기 캐리어 어셈블리 또는 상기 라미나 구조물의 구성 부분이다.  본 명세서에 있어서, 이러한 두 개의 어셈블리들에 대해 각각의 추가 층은 서로에 대한 최소의 접착력을 가지는 두 개의 층들이 상기 층 시스템에 위치되는 것에 의존하도록 지정되어야 한다.  이러한 층들 간의 경계면은 분리를 위한 "필수 파괴 경계(required breaking line)", 즉, 상기 라미나 구조물 및 상기 캐리어 어셈블리 사이의 경계면으로 정의된다.  따라서, 이러한 경계면의 웨이퍼 면 상에 놓이는 모든 층들은 상기 라미나 구조물의 부분이 되며, 반면에 상기 경계면으로부터 상기 제 1 캐리어 면으로 보이는 층들은 상기 캐리어 어셈블리의 구성 요소가 된다.  당연히 (비록 종종 바람직한) 최소의 접착력을 가지는 상기 경계면이 상기 웨이퍼 상이 바로 있거나 심지어 상기 제 1 캐리어에 인접함에 따라 상기 각각의 어셈블리에 대한 개별적인 층들의 할당에 있어서 층들로 여겨지기도 하는 것들은 제외되지 않는다.상대적으로, 분리되는 상기 라미나 구조물은 상기 웨이퍼 및 상기 제 2의 (신장가능한) 캐리어로부터 떨어진 추가 층들을 포함할 수 있다.  그러나, 본 발명의 변형 i)을 수행하는데 결정적인 것은 분리되는 상기 라미나 구조물 내에 선택적으로 존재하는 상기 추가 층들이 물질에 관하여 그들이 하기와 같이 되도록 배열되는 것이다.a) 상기 분리 전면의 형성에 결정적인 (선택적으로 분리 공정 동안에만 생산될 수 있는) 상기 세퍼레이팅 에이드의 만곡을 따라가거나 만일 상기 분리 공정이 상기 세퍼레이팅 에이드의 만곡에 의해  발생되지 않는 경우라면 (그러나 예를 들어 상기 제 1 캐리어의 만곡에 의해서는 그렇지 않은) 상기 세퍼레이팅 에이드에 대해서는 휘지 않은 상태로 남아 있음 및b) 변형에 의해 상기 분리 전면의 상태에 영향을 미치지 않음상기 세퍼레이팅 에이드 상에 상기 제 2 캐리어의 고정 "분리 중 형성하는 상기 분리 전면의 바로 뒤"은 상태에 관하여 상기 분리 전면에 수직한 평면에 관계하며: 세퍼레이팅 에이드 및 제 2 캐리어 사이의 접착은 당연히 상기 분리면에서 일어나는 것에도 주목해야 한다.상기에서 이미 설명한 바와 같이, 본 발명에 따른 방법의 변형 i)에는 상기 제 2 캐리어가 상기 세퍼레이팅 에이드 상에 상기 분리 전면이 상기 제 2 캐리어의 물성에 의해 그의 상태에 영향을 받지 않는 방법으로 고정되는 것이 중요하다.  상기 고정은 영구적이거나 일시적일 수도 있으며, 상기 제 2 캐리어의 이미 분리된 전체 부분을 포함하지 않아야 한다.  상기 분리 전면 뒤의 영역만이 결정적이다.  고정에 있어서, 영역 상은 상기 분리면에서 (또는 상기 분리면으로부터 돌출된 상기 세퍼레이팅 에이드의 만곡에서) 분리의 방향에 수직임을 의미하며, 고정 영역은 0 보다 큰 깊이를 포함하며, 여기서 상기 고정 영역의 너비는 바람직하게는 상기 분리 전면에 의해 미리 결정된다.본 발명에 따른 방법의 단계 i c)에서의 기계적 분리는 바람직하게는 만곡을 이용하여 일어나며, 이는 이미 상기 세퍼레이팅 에이드 내에 존재하거나 또는 그 내에서 생산될 수 있는 둘 다이다.  또한 바람직한 대안으로는, 단계 i c)에서의 기계적 분리는 상기 세퍼레이팅 에이드가 전체 층 시스템 내로 들어오는 만곡을 따라가지 정확히 못하기 때문에 몇몇 다른 방식으로 (예를 들어 상기 제 1 캐리어를 휨에 의해) 일어난다. 만일 상기 세퍼레이팅 에이드가 예를 들어 롤이라면, 기계적 분리는 상기 웨이퍼로부터 바깥 방향으로 상기 제 2 캐리어의 표면에 걸쳐 상기 롤을 롤링함에 의해 일어난다.  이를 위해, 상기 제 2 캐리어는 우선 상기 롤에 고정되어야만 한다.  바람직하게는 고정은 이 경우에서는 상기 제 2 캐리어가 상기 웨이퍼에 비하여 돌출된 (느슨한 말단) 영역에서 일어난다.  고정 후, 상기 롤은 상기 층 시스템의 표면에 걸쳐 롤링 모션으로 리드되어, 상기 층 시스템에 전단력이 작용하도록 하며 (또한 상기 롤 상에 상기 제 2 캐리어의 고정에 기인하는) 따라서 - 상기 층 시스템의 적합한 디자인으로 - 웨이퍼의 상기 라미나 구조물 및 제 2의, 신장가능한 캐리어가 상기 층 시스템의 나머지, 특히 상기 제 1 캐리어 (상기 제 1 캐리어의 제거 또는 분리가 고려될 때는 항상 존재하는 상기 캐이러 어셈블리의 임의의 추가 층들과 함께) 로부터 분리된다.  이미 여러번 설명한 바와 같이, 본 명세서에서 상기 제 2 캐리어의 상기 세퍼레이팅 에이드 (롤) 상의 고정이 항상 상기 분리 전면 바로 뒤에 위치되는 것은 매우 중요하다.  따라서, 롤의 경우에는, 분리 공정 동안 이러한 고정이 상기 제 2 캐리어 (그리고 그로 인해 분리되는 상기 라미나 구조물)의 각각의 부분 요소의 분리 후에 즉시 일어나야 한다.  당연히, 그에 접합된 상기 제 2 캐리어 및 상기 웨이퍼는 상기 세퍼레이팅 에이드의 만곡을 받는다. 대안으로서 바람직한 분리 방법에서, 상기 세퍼레이팅 에이드는 평평하다.  이러한 경우에서, 단계 i c)에서 분리 전에, 상기 세퍼레이팅 에이드 상에 상기 제 2 캐리어의 전체 표면 또는 넓은 부분들의 넓은-영역 고정이 일어날 수 있다.  변형 i)에 따른 분리는 상기 세퍼레이팅 에이드의 휨을 통하여 일어나며, 상기 분리 전면의 영역에서 (또는 우선적으로, 상기 분리 전면이 형성되는) 상기 층 시스템에 대한 볼록 만곡 (넓은 원주의 롤 표면과 유사한)을 가정한다.  다시 한번, 그의 고정으로 상기 제 2 캐리어는 상기 세퍼레이팅 에이드의 볼록 만곡 및 그를 갖는 상기 웨이퍼를 따르게 된다 - 또다시 상기 층 시스템의 적합한 디자인을 구비.  당연히, 변형 i)에 따른 모든 분리 공정에서, 상기 제 1 캐리어가 상기 라미나 구조물의 외부 힘에 의한 볼록 변형을 따라가지 않도록 하여, 상기 라미나 구조물 및 제 1 캐리어 사이에 전단력을 발생시키는 것을 필요로 한다.다시 한번 특히 상기 분리 전면의 좋은 제어가 본 발명에 따른 방법의 변형 i)에 따라 가능함을 주목해야 한다.  사실 - 특히 상기 분리 전면의 영역에서 볼록 만곡의 큰 반경을 구비한 - 상기 분리 전면은 분리 방향에서 넓어지며, 이는 접착력이 100% 보다 단지 조금 적어진 (즉, 상기 세퍼레이팅 에이드의 작용 없는 접착력 보다 단지 적은) 영역이 분리가 완결될 때 (접착력 = 0)까지 커지는 것을 의미한다.  그 결과, 상기 층 시스템에 작용하는 힘 벡터가 분리면에 대해 수직인 비교적 적은 부분을 가진다.  특히 이는 예를 들어 테사 필름(Tesa film)의 풀림(unwinding)에서 알려진 바와 같이 바람직하지 않은 스냅핑-오프(snapping-off)를 막는 효과를 가진다.  즉, 본 발명에 따른 방법의 변형 i)에 기초하면, 특히 중요한 기계적 응력, 즉 상기 분리면에 대한 수직으로 작용하는 힘을 제어 및 제한하는 것이 가능하다.  이는 예를 들어 상기 (선택적으로 구부러질 수 있는) 세퍼레이팅 에이드에 대한 적합한 물질들의 사용을 통해서, 적합한 표면 구조들 (예를 들어 롤 직경)에 의해서 및 상기 캐리어 용 적합한 물질의 당연한 선택을 통해서 (자연히 층 시스템 전체에 대해) 달성될 수 있다.본 발명에 따른 방법은 변형 i)에서 상기 세퍼레이팅 에이드가 석션에 의하여 또는 정전기 축적(electrostatic charging)에 의하여 상기 제 2 캐리어에 고정되는 것이 바람직하다.  이러한 고정의 형태는 그들이 정확한 제어를 가지고 국소적으로 사용될 수 있고, 즉, 상기 세퍼레이팅 에이드의 일부에만 적용되는 것이 유리하나, 특히 고정이 상기 석션의 스위치를 끔에 의하거나 정전하를 제거함으로서 쉽게 전환될 수 있는 것이 유리하다.이미 설명한 바와 같이, 본 발명에 따른 방법으로는 매우 얇은 웨이퍼들, 또는 매우 얇은 웨이퍼를 포함하는 라미나 구조물들을 제 1 캐리어에서 분리하는 것이 가능하다.  따라서, 본 발명에 따른 바람직한 방법에서, 상기 웨이퍼 두께는 400　㎛ 이하, 바람직하게는 150　㎛ 이하, 더욱 바람직하게는 80　㎛ 이하, 보다 더 바람직하게는 20　㎛ 이하 그리고 가장 바람직하게는 10　㎛ 이하이다.본 발명에 따른 방법은 단계 a)에서 제공되는 상기 층 시스템이 하나, 둘, 셋, 넷 또는 그 이상의 층들을 웨이퍼 및 상기 제 1 캐리어 사이에 가지고 이러한 층들의 두 개의 인접하는 표면들 사이 또는 상기 웨이퍼의 표면과 그에 인접하는 층 사이 또는 상기 제 1 캐리어의 표면과 그에 인접하는 층 사이에서 일어나는 것이 바람직하다.이와 관련하여, 당연히 분리가 상기 웨이퍼의 표면 (상기 웨이퍼의 액티브 사이드) 및 그에 인접하는 층 사이에서 일어나는 것이 바람직하다.  이러한 방법에서 상기 액티브 사이드가 여전히 클리닝을 필요로 하는 상기 웨이퍼 상에 잔존하는 나머지 부분들 없이 되는 것이 가능하다.앞서 이미 설명한 바와 같이, 특히 매우 얇은 웨이퍼들의 제조 및 특히 변형 i)을 수행하는 경우, 상기 제 1 캐리어가 높은 기계적 응력을 가지는 것이 유리하다.  본 발명에 따른 방법에 따르면, 상기 제 1 캐리어가 글라스 플레이트 또는 실리콘 웨이퍼(상기 박형화된 웨이퍼 보다 큰 두께를 가진)인 것이 바람직하다.  보로실리케이트 글라스(Borosilicate glass) 또는 쿼츠 글라스(quartz glass)가 상기 글라스 플레이트의 물질로 바람직하다.  상기 제 1 캐리어가 단단한 물질들로 구성되도록 제조된 경우, 상기 분리 공정 중의 상기 제 1 캐리어의 고정은 절대적으로 필요한 것은 아니며, 그에 따라 분리 중 상기 라미나 구조물 (적어도 하나의 상기 (박형화된) 웨이퍼 및 제 2 캐리어로 구성되는)의 볼록 만곡을 따라가지 못한다.  그럼에도 불구하고, 공정 안전의 이유로 분리 중 고정되는 단단한 제 1 캐리어가 또한 요구된다.그러나, 상기 제 1 캐리어는 또한 상기 웨이퍼 표면에 스핀 코팅, 스프레이 코팅, 라미네이팅(laminating) 및/또는 프레싱(pressing)에 의하여 (직접적으로 또는 간접적으로) 도포된 물질일 수 있다.  게다가, 이러한 물질은 바람직한 기계적 물성들을 좌우하기 위하여 가교결합될 수 있거나 이외에도 그의 경도(consistency)에 따라 변형될 수도 있다.본 발명에 따른 방법은 적어도 하나의 분리층이 제 1 캐리어 및 웨이퍼 사이에 있는 것이 바람직하다.  분리층의 목적은 분리 중에 분리를 위한 필수 파괴 경계, 즉 상기 분리 전면이 진행되는 평면을 특히 변형 i)에서 의도적으로 허락하고/허락하거나 확보하는 것이다.  추가적으로 또는 대안으로, 상기 분리층은 상기 웨이퍼가 상기 웨이퍼가 쉽게 클리닝될 수 있도록 분리 후 남아있는 그의 분리층을 포함하는 상기 캐리어 어셈블리의 나머지 층 시스템으로부터 상기 웨이퍼의 릴리스를 가능하게 하거나 촉진할 수 있어야 한다.본 발명에 있어서, 분리층을 제공할 때, 상기 분리층이 그에 의해 도입되는 상기 분리면이 상기 웨이퍼에 바로 인접하도록 제공될 수 있는 것이 바람직하다.  몇몇의 경우들에서, 그러나, 상기 분리층이 이 경우에서는 상기 제 1 캐리어가 제 1 캐리어 및 웨이퍼 사이에 존재하는 추가 층들로부터 분리되는 것에 의하여 분리면을 특정할 수 있도록 하는 것이 바람직하다.  이러한 경우에 있어서, 하나 이상의 층들이 상기 웨이퍼 상에 남아있게 되며, 예를 들어 이는 필링 공정에 의해 제거될 수 있다.  후자는 상기 웨이퍼에 바로 인접하며 상기 추가 분리층 및 상기 웨이퍼 사이의 상기 분리면을 설립하는 다른 분리층의 준비에 의해 지지될 수도 있으며, 이는 필링 공정에 중요하다.  추가층들이 상기 웨이퍼 상에 여전히 남아있는 변형 (그리고 그로 인해 상기 정의에 있어서 상기 라미나 구조물의 구성 요소)은 이어서 (실제) 분리층이 (그리고 그로 인해 분리 후, 선택적으로 간접적으로 상기 웨이퍼에 대하여 남아 있는) 상기 라미나 구조물의 구성 요소가 되도록 또는 상기 분리층이 (그리고 그로 인해 분리 후 선택적으로 간접적으로 상기 제 1 캐리어에 대하여 남아있는) 상기 캐리어 어셈블리의 구성 요소가 되도록 배열될 수 있다.  각각의 경우에서, 이에 요구되는 이러한 분리층의 배열은 본 명세서에 제공된 정보와 기술적 지식을 가진 당업자에 의해 쉽게 맡겨질 수 있다.상기 분리면은 자연히 전체에 걸쳐서까지 필요하지 아니하며, 서로 분리되는 표면들에 의존하는 것에 주목해야 한다.  이는 특히 분리가 상기 웨이퍼의 전면 (액티브 사이드)의 구조화된 영역과 그 상부의 층의 사이에서 일어날 때 적용된다.본 발명에 따른 상기 방법에 있어서, 상기 분리층들의 적어도 하나는 플라즈마 중합체 층(plasma polymer layer)인 것이 바람직하다.플라즈마 중합체 층들의 이점은 윤곽(contour)을 복사하도록 도포될 수 있으며, 그로 인해 최적으로 웨이퍼의 상기 액티브 사이드의 표면을 보호할 수 있고 그들의 부착 특성들이 분리 조건에 맞춰 최적화되게 조절될 수 있다는 것이다.본 발명에 따른 방법은 단계 a)에서 제공되는 상기 층 시스템이 제 1 캐리어 및 웨이퍼 사이에 고화된, 부분적으로 고화되거나 고화될 수 있는 탄성 중합체 물질의 층을 포함하는 것이 더욱 바람직하다.이러한 탄성 중합체 물질은 특히 (가능하게는 구조화된) 웨이퍼 표면, 선택적으로 (플라즈마 중합체) 분리층이 도포될 수 있는 웨이퍼 표면을 유연성이 없고, 선택적으로 평평한 제 1 캐리어에 접합하는 경우에 이점이 있다. 따라서, 웨이퍼를 분리하는 본 발명에 따른 방법은 상기 층 시스템이 하기의 층들을 순서대로 포함하는 것이 특히 바람직하다: 제 1 캐리어, 앞서 설명한 탄성 중합체 물질의 층, 플라즈마 중합체 분리층, 웨이퍼 및 제 2 캐리어.그러한 층 시스템은 이미 상기에서 인용한 국제특허 제2007/099146호에 기술되어 있으며, 국제특허 제2007/099146호는 전체로서 본 발명에 참조로써 편입된다.  특히 상기 분리층 및 탄성체 층(elastomer layer)의 배열을 기술한 부분은 본 명세서의 일부를 형성한다.  또한 적합한 분리층들에 대한 정보를 담고 있는 국제특허 제2004/051708호도 참조로써 본 명세서의 일부로 편입된다.  특히 이러한 정보는 참조로서 본 명세서의 일부를 형성한다.상기에서 이미 설명한 바와 같이, 본 발명에 따라 상기 층 시스템이 상기 제 1 캐리어 및 상기 고화된, 부분적으로 고화되거나 고화될 수 있는 탄성 중합체 물질의 층 사이에 제 2 분리층을 함유하는 방법은 바람직할 수도 있다.  이러한 제 2 분리층에 의하여 분리 후 남는 상기 나머지 층 시스템으로부터 상기 제 1 캐리어를 릴리스할 수 있으며, 상기 제 1 캐리어는 쉽게 다시 사용될 수 있다.본 발명에 따른 방법은 상기 층 시스템이 앞서 설명한 바와 같이 분리층을 포함하고 이는 상기 분리층의 두 개 표면의 하나와 이 표면에 인접하는 (다른 층 또는 상기 웨이퍼의) 표면 사이에 포함하여, 상기 층 시스템의 모든 다른 층들 내의 및 서로 인접하는 모든 다른 층들 사이에서 보다 적은 접착력을 가지는 것이 바람직하다.이런 식으로, 특히 변형 i)에서, 바람직하게는 상기 분리 공정 중에 이용되는 상기 분리면이 미리 결정된다.  본 발명에 따라 분리 공정 동안 상기 제 1 캐리어를 홀딩 수단(holding means), 바람직하게는 진공 석션 또는 정전기 축적에 의하여 고정하는 것이 또한 바람직하다. 본 발명에 따르면 상기 세퍼레이팅 에이드가 적어도 부분적으로 볼록면을 포함하거나 상기 세퍼레이팅 에이드의 표면이 적어도 부분적으로 볼록면으로 변형될 수 있는 방법이 바람직하다. 바람직하게는 상기 표면의 (존재하는) 또는 변형에 의해 제공되는 만곡은 상기 웨이퍼가 상기 제 1 캐리어를 제거하는 동안 파괴되지 않도록 적응된다.  그러한 세팅은 본 발명에 따른 발명을 수행할 때 당업자에 의해 쉽게 결정될 수 있다.본 발명에 따른 방법을 위해, 분리 동안 상기 제 2 캐리어가 적어도 일부에 고정되는 상기 세퍼레이팅 에이드의 표면은 바람직하게는 실린더(cylinder)의 외부 표면 또는 실린더 단편(cylindrical segment)의 표면이다.  이것은 분리가 볼록 변형된 세퍼레이팅 에이드를 이용하여 상기 분리 전면의 영역에서 일어날 때 해당한다.본 발명에 따른 방법은 상기 세퍼레이팅 에이드가 롤이고, 상기 제 1 캐리어에서 상기 웨이퍼를 분리하기 위해 상기 롤이 상기 웨이퍼에 대향하는 상기 제 2 캐리어의 면에 걸쳐 롤링되며, 상기 제 2 캐리어가 상기 롤에 상기 분리 전면 바로 뒤에서 고정되는 것이 바람직하다.본 발명에 따른 방법은 상기 세퍼레이팅 에이드가 유연성 플레이트인 것이 특히 바람직하다.특히 바람직한 본 발명에 따른 방법에서, 상기 웨이퍼를 떼어내기 위해 상기 유연성 플레이트는 적어도 부분적으로 (분리 상기 분리 전면의 영역에서 분리의 개시로부터 출발하는) 상기 유연성 플레이트의 표면에 적어도 부분적으로 수직으로 작용하고 상기 제 1 캐리어의 바깥 방향으로 작용하는 힘의 적용에 의해 볼록하게 변형된다.  상기 제 1 캐리어와 상기 유연성 플레이트의 일부 간의 거리가 처음에만 증가하게 된다.본 발명에 따른 방법은 상기 제 1 캐리어가 홀딩 수단에 고정되고 유연성 플레이트가 세퍼레이팅 에이드로 사용되며, 상기 홀딩 수단 및 상기 유연성 플레이트 각각이 적어도 하나의 형상을 가지며, 분리(및 상기 유연성 플레이트의 변형)에 유효한 힘이 상기 유연성 플레이트의 적어도 하나의 형상 및 상기 홀딩 수단의 적어도 하나의 형상 사이에 작용하는 것(및/또는 그들에 작용하는 것)이 바람직하다.게다가, 본 발명에 따른 바람직한 방법에 있어서 직전에 기술한 상기 형상들은 바람직하게는 돌출부(projection)들이며, 분리를 초래하는 힘은 이에 적용될 수 있다.  바람직하게는 각각의 경우에서 상기 유연성 플레이트 및/또는 홀더(holder)의 하나 이상의 형상들은 스터드(stud)이다.  특히 바람직하게는, 상기 스터드들은 대향하여 그들을 서로 밀 수 있는 힘이 그들 사이에 적용되어 최종적으로 분리를 초래하게 할 수 있다.본 발명에 따른 방법은 이 경우에 있어 분리 공정이 육안으로 잘 관찰될 수 있으며 모니터링될 수 있기 때문에 상기 세퍼레이팅 에이드가 광학적으로 투명한 플레이트인 것이 바람직하다.  하기의 물질들이 특히 적합하다: 폴리메틸메타크릴레이트(약어 PMMA, 상표명 Friacryl��, Vitroflex��, AcrylglasPlexiglas��, Limacryl�� 또는 Piacryl) 또는 또한 폴리카보네이트 (약어 PC, 상표명 Makrolon, Calibre 또는 Lexan).  상기 세퍼레이팅 에이드에 사용되는 물질은 상기 웨이퍼의 부하와 같은 분리 중 조건들 또는 상기 분리 장치이 조건들을 고려하여 당업자에 의해 선택된다.바람직하게는 플렉시 글라스 플레이트 형태인 상기 세퍼레이팅 에이드는 상기 분리층의 접착력의 세팅에 따라 0.5 - 5 mm, 바람직하게는 1 - 4 mm, 더욱 바람직하게는 2 - 4 mm 또는 3 - 4 mm의 두께를 갖는다.대안으로 또는 부가적으로, 본 발명에 따른 방법에서 상기 세퍼레이팅 에이드의 표면의 만곡은 또한 스웰링 몸체(swelling body)가 팽창하는 것을 가능하게 함에 의해 초래될 수 있다.  상기 스웰링 몸체는 상기 세퍼레이팅 에이드에 적당하게 고정되어야만 하며, 그에 따라 상기 만곡을 초래할 수 있다.  당연히, 상기 세퍼레이팅 에이드는 그 자체로 스웰링 몸체가 될 수도 있다.상기에서 이미 설명한 바와 같이, 대안의 방법으로서, 상기 세퍼레이팅 에이드가 상기 제 1 캐리어 보다 덜 유연하도록 설계되는 것이 바람직할 수도 있다.  이 경우에서, 분리 공정이 상기 제 1 캐리어의 만곡에 의해 유발되는 것이 바람직하며, 이러한 제 1 캐리어는 바람직하게는 글라스 플레이트 또는 웨이퍼이다.  이 경우 상기 세퍼레이팅 에이드에 바람직한 물질은 소결 플레이트(sinter plate)이다.  이러한 대안의 바람직한 방법인 경우에, 당연히 상기 고정이 상기 (바람직한) 만곡을 방해하지 않는 방법으로 상기 제 1 캐리어를 단지 고정하거나 고정하지 않는 것이 이해된다.본 발명에 따른 방법은 상기 제 2의, 신장가능한 캐리어가 다이싱 필름 (블루 테이프라고도 불리는)인 것이 바람직하다.  바람직한 다이싱 필름들은 예를 들어 린텍(Lintec)의 Adwill D 제품과 같이 산업에서 일반적으로 사용되는 UV-릴리스 테이프들이다. 상기 다이싱 필름 (또는 필적하는 물질)이 박형화 후에 상기 웨이퍼의 배면에 라미네이팅된다.  여기서, 다수의 가능성들이 당업자에게 유용하다.  통상 상기 다이싱 필름은 상기 웨이퍼의 배면에 붙을 수 있도록 접착제가 도포된 한 면을 가진다.  상기 제 2 캐리어의 상기 웨이퍼에 대한 접착력은 선택적으로 상기 제 2 캐리어가 상기 웨이퍼로부터 다시 제거될 수도 있도록 바람직하게는 열에너지 및/또는 UV 조사에 의해 바뀔 수 있다.  상기 접착제들을 구비하는 (제 2 캐리어로서) 다이싱 필름은 "열릴리스(thermorelease) 필름" 또는 "UV-릴리스 필름"라고도 불린다. 다이싱 필름들은 본 명세서의 관점에서는 신장가능하다. 본 발명에 따른 바람직한 방법들에서도 일반적으로 그리고 바람직하게는, 라미네이션(lamination)하는 동안 상기 다이싱 필름은 상기 분리되는 층 시스템의 또는 상기 웨이퍼의 가장자리를 넘어 신장되며 링에 의해 그의 가장자리가 고정된다.  금속 또는 플라스틱으로 구성될 수 있는 이러한 링은 통상 "다이싱 프레임"으로 불린다.  상기 프레임은 상기 필름과 함께 드럼과 같은 상기 제 2 캐리어의 부재를 형성하며 상기 웨이퍼의 배면으로 시작하는 상기 층 시스템의 나머지는 이러한 부재 (다이싱 필름) 상에 놓인다.특히 바람직한 본 발명에 따른 방법에서, 상기 다이싱 필름을 포함하는 상기 층 시스템은 현재 상기 제 1 캐리어가 척(chuck)에 (바람직하게는 진공 석션에 의하여) 고정되는 픽스쳐(fixture)에 배치된다.다른 척이 상기 다이싱 필름(제 2 캐리어)의 노출된 배면에 또다시 바람직하게는 진공 석션에 의하여 고정된다.  두 개의 척들은 바람직하게는 탑뷰(top view)에서 서로 수평하게 놓이도록 배치된다.  변형 i)을 수행하는데 사용되는 경우, 상기 다이싱 필름이 그 상부에 고정되는 척은 바람직하게는 구부러질 수 있는 (유연성의) 물질로 구성되며 본 발명에 따라 사용되는 상기 세퍼레이팅 에이드의 기능을 충족할 수 있을 정도의 두께를 갖는다.변형 i)을 수행하기 위해, 바람직하게는 상기 장치의 적어도 하나의 표면 상의 상기 두 개의 척들(홀딩 수단 및 세퍼레이팅 에이드)은 상기 층 시스템의 또는 상기 웨이퍼의 표면 뒤로 돌출하는 영역을 구비한다.  이러한 영역들 사이에, 적절한 고정으로 힘을 가하는 것이 가능하며, 이는 결과적으로 한 면 상에서 상기 다이싱 필름 (상기 제 2 캐리어)을 홀딩하는 상기 척 (세퍼레이팅 에이드)이 상기 다른 척 (홀딩 수단)으로부터 제거되게 된다.  그 결과, 상기 세퍼레이팅 에이드는 구부러지며 바람직한 분리 전면이 형성된다.작용하는 힘을 정확히 제어하여 분리 공정 동안 상기 웨이퍼가 과도하게 압력을 받지 않도록 하는 것이 완전히 가능하다.만일 변형 i)을 수행하는 바람직한 방법이 위에서 설명한 상기 바람직한 층 시스템 및/또는 분리층으로 수행된다면, 과도한 기계적 부하 (파괴) 없이 심지어 매우 박형화된 웨이퍼들의 경우에도 깨끗한 분리가 가능하다.  또한 가해진 힘을 측정하고/측정하거나 최대 힘을 넘어서지 않게 조절하는 것도 가능하다.  또한 힘이 가해지는 두 개의 포인트들/선들/표면들의 고정된 거리를 힘에 의하여 세팅하는 것도 가능하다.  이런 식으로, 원래 평평하나, 구부러질 수도 있는 세퍼레이팅 에이드는 상기 세퍼레이팅 에이드의 변형이 이차원으로 퍼지기 때문에, 완전한 분리가 일어나기 전까지 그의 변형으로 인해 지속적인 분리 전면을 만들어 내며, 상기 세퍼레이팅 에이드는 본래의 형체로 다시 돌아갈 수 있다.상기에서 이미 설명한 바와 같이, 상기 두 개의 캐리어들이 진공 석션에 의해 고정되는 것이 바람직하나, 예를 들어 접착제들에 의해 고정하는 것과 같이 근본적으로 다른 가능성도 존재한다.만일 다이싱 프레임이 본 발명에 따른 분리 방법에 사용된다면, 상기 다이싱 프레임은 바람직하게는 상기 세퍼레이팅 에이드의 표면 만곡이 상기 다이싱 프레임에 전달될 수도 있도록 배열된다.  따라서, 상기 다이싱 프레임 및 상기 클램핑된 다이싱 필름은 상기 분리 전면의 영역에서 만곡이 가능하게 하며, 본 발명에 따라 그들은 상기 분리 전면 바로 뒤에서 상기 세퍼레이팅 에이드 상에 고정된다.  상기 웨이퍼는 다시 한번 상기 다이싱 필름 (제 2 캐리어)의 구부러짐 (만곡)을 따라가며, 상기 웨이퍼 및 상기 제 1 캐리어 사이에 전단력이 발생한다.   상기에서 이미 설명한 바와 같이, 변형 i)에 따른 본 발명의 방법의 이점은, 특히 바람직한 구현예들에서의 이점은 상기 분리 전면이 비교적 넓은 영역에 나타나, 상기 웨이퍼 표면에 수직인 전단력이 적게 유지될 수 있다는 것이다.본 발명에 따른 방법에 기초하여, 이론에 의해 얽매이지 않고, 힘 분포 구배(force distribution gradient)가 상기 분리 전면 내에 발생하며 (즉, 실제 분리의 선(상기 분리 전면의 말단), 즉, 분리되는 표면들 사이의 접착력이 0이 되는 선에 대한 수직의 힘 분포 구배), 여기서 상기 분리 전면의 깊이(및 그에 따른 구배의 경사)는 본 발명에 따른 방법의 범위 내에서 최적으로 제어될 수 있어, 선택적으로 매우 얇은 웨이퍼들의 기계적 부하가 가능한 한 낮게 유지될 수 있다. 특히 바람직한 본 발명에 따른 방법은 상기 층 시스템이 하기의 층들을 순서대로 포함하는 것이다:- 글라스 플레이트 또는 웨이퍼로 구성되는 제 1 캐리어,- 상기에서 추가로 설명한 탄성 중합체 물질의 층,- 상기에서 추가로 설명한 플라즈마 중합체 분리층,- 웨이퍼 및- 제 2 캐리어로서 다이싱 필름.또한 특히 바람직한 본 발명에 따른 방법은 상기 층 시스템이 하기의 층들을 순서대로 포함하는 것이다:- 글라스 플레이트 또는 웨이퍼로 구성되는 제 1 캐리어,- 제 2 분리층,- 상기에서 추가로 설명한 탄성 중합체 물질의 층,- 상기에서 추가로 설명한 플라즈마 중합체 분리층,- 웨이퍼 및- 제 2 캐리어로서 다이싱 필름.또한 본 발명의 바람직한 구성 요소는 제 1 캐리어로부터의 (상기 제 2 캐리어 및 웨이퍼를 포함하는) 라미나 구조물의 기계적 분리에서 세퍼레이팅 에이드와 같은 플렉시 글라스 플레이트의 사용으로, 이는 상기에서 설명한 바와 같이 진공 석션을 사용하여 제 2 캐리어를 그에 고정되게 할 수 있도록 배열된다.  당연히, 본 발명에 따른 사용을 위해, 상기 라미나 구조물 및 상기 제 1 캐리어를 포함하는 상기 층 시스템은 바람직하게는 상기에서 설명한 바람직한 방법들 중 하나와 같이 배열된다.변형 i)에 따른 본 발명의 상기 방법을 수행하도록 설비된 장치도 본 발명의 일부를 형성한다.  특히 그와 같은 장치는 앞서 설명한 바와 같이 상기 제 1 캐리어 및 세퍼레이팅 에이드를 고정하는 수단들을 포함한다.  이러한 세퍼레이팅 에이드는 동시에 상기 제 2 캐리어를 고정하는 수단으로서의 역할을 한다.  본 발명에 따른 장치는 또한 바람직하게는 정전기력 또는 흡인력(suction force)에 의하여 고정을 초래하는 수단들, 상기 제 1 캐리어를 고정하는 홀딩 수단 및 바람직하게는 상기 세퍼레이팅 에이드의 일부에만 가해질 수 있는 힘에 의한 수단을 포함하며, 상기 힘은 상기 세퍼레이팅 에이드가 상기 제 1 캐리어 밖으로 돌출한 만곡을 형성하게 할 수 있다.플렉시 글라스 플레이트로 구성되며 바람직하게는 진공 석션을 받게 될 수 있는 척이 세퍼레이팅 에이드로써 바람직하다.세 가지 변형들 i), ii), 및 iii)을 포함할 뿐 아니라 변형 ii) 단독 또는 변형 iii) 단독 변형s ii) 및 iii) 만도 포함하는 본 발명에 따른 방법은 캐리어 어셈블리로부터 라미나 구조물의 완벽한 기계적 분리를 수행하는데 사용될 수 있다.  그러한 경우에 있어서, 변형 i)은 수행되지 않는다.  만일 변형들 ii) 및 iii) 이 모두 적용된다면, 이는 동시에 또는 시간 상의 차이를 두고 일어날 수 있다.  그러나, 본 발명에 따르면, 모든 세 가지의 변형들 또는 변형 i) 과 ii)가 적용될 수 있으며, 각각의 경우에서 동시에 또는 시간 상의 차이를 두고 적용될 수 있다.완전한 분리는 반드시 라미나 구조물 및 제 1 캐리어가 서로 공간적으로 분리되는 것을 의도하는 것은 아니다.  오히려, 상기 라미나 구조물 및 상기 캐리어 어셈블리가 분리되는 동안 예를 들어 상기 설명한 척들과 같은 홀딩 장치들에 의하여 그들의 상태를 유지하여 진동 및/또는 온도 변화를 통하여 완전한 분리가 가능하게 하는 것이 필요하다.  이는 예를 들어 적절한 기계적 또는 열적 접촉에 의해 가능하다.이 경우 분리는 적어도 상기 층 시스템의 두 층들 사이에서의 접착력의 제거를 의미한다 (여기서 웨이퍼 및 제 1 캐리어는 이런 점에서 또한 층들로 여겨진다).본 발명에 따른 방법의 바람직한 구현예에서, 변형 ii)가 단독으로 또는 변형 i) 또는 iii) 중 하나와의 조합으로 또는 변형 i) 및 변형 iii)과의 조합으로 사용된다.  진동을 발생시키기 위해, 진동을 발생시키는 임의의 적절한 장치들을 사용하는 것이 가능하다.  초음파 발생기(ultrasound generator)의 사용이 바람직하다.  압전 세라믹(piezo ceramic)의 사용은 특히 바람직하다.본 발명에 따른 방법의 바람직한 구현예에서, 단계 ii)에서 상기 진동은 직접적인 기계적 접촉에 의해 상기 진동-발생 장치에서 상기 층 시스템으로 전달된다.  상기 진동-발생 장치는 예를 들어 이미 전술한 홀딩 장치들 중 하나에 포함되거나 그에 결합되어 있을 수 있다.  바람직하게는 상기 진동이 고체 물체들의 직접적인 기계적 접촉에 의해 전달된다.  이는 예를 들어 앞서 설명한 바와 같이, 홀딩 장치들 또는 척들이 상기 제 1 캐리어 및/또는 상기 제 2 캐리어를 정전하 또는 진공에 의해 고정할 때 일어날 수 있다.  바람직하게는, 그들 부분에서, 상기 척들이 진동을 발생시키거나 상기 제 1 캐리어 및/또는 상기 제 2 캐리어에 전달한다.상기 진동이 액체, 바람직하게는 물, 바람직하게는 액체의 필름 및 특히 바람직하게는 물의 필름에 의해 전달되는 것도 바람직하다.상기 진동이 상기 진동-발생 장치에서 상기 제 1 캐리어로 전달되는 것이 특히 바람직하다.  상기 진동이 상기 진동-발생 장치에서 상기 웨이퍼로 전달되는 방법은 또한 본 발명의 일부에 속한다.  그러나, 본 발명의 관점에서, 이는 상기 웨이퍼의 손상을 유도하지 않아야 한다.본 발명에 따른 방법은 상기 진동이 상기 층 시스템의 적어도 하나의 층들의 고유 진동수(natural frequency)의 진동수인 것이 바람직하다.  무한의 플레이트의 고유 진동수는 식 I에 의해 계산되며:식 I여기서 n = 1, d는 플레이트의 두께, E는 영률(Young's modulus)이고 r은 플레이트 물질의 밀도이다.  n = 2, 3인 경우 무한히, 상응하는 고조파(harmonic)들이 얻어진다.  표 1은 본 발명에 따른 방법 및 웨이퍼 테크놀로지에서 통상적으로 사용되는 것들인 글라스, 알루미늄, 규소(silicon) 및 실리콘(silicone)으로 제조된 플레이트들에 대해 상기 식으로부터 계산한 몇몇의 고조파 및 고유 진동수의 예시를 나타낸다.  규소는 웨이퍼 물질 및 캐리어 용의 물질로 사용된다.  글라스 및 알루미늄은 캐리어로서도 사용된다.  실리콘은 예를 들어 상기 설명한 상기 탄성체 층을 위한 물질로 적합하다.n = 1n = 2n = 3n = 4물질밀도영률음속두께 고유 진동수고유 진동수고유 진동수고유 진동수kg/dm3MPam/s㎛kHzkHzkHzkHz실리콘 1.2  6  71  100  354  707  1061  1414 실리콘 1.2  6  71  130  272  544  816  1088 실리콘 1.2  6  71  150  236  471  707  943 ---글라스 2.5  60　000  4899  600  4082  8165  12　247  16　330 ---규소 2.3 110　000  6871  50  68　710  137　420  206　129  274　839 ---알루미늄  2.7 113　000  6469  6700  483  966  1448  1931 알루미늄  2.7 113　000  6469 10　000  323  647  970  1294 알루미늄  2.7 113　000  6469 15　000  216  431  647  863 알루미늄  2.7 113　000  6469  2500  1294  2588  3882  5175 알루미늄  2.7 113　000  6469  9700  333  667  1　000  1334 비록 식 I은 단지 고유 진동수의 근사치를 제공하나, 상기 표로부터 50　㎛의 두께로 박형화된 웨이퍼의 고유 진동수는 다른 층들의 고유 진동수 보다 적어도 매우 큰 정도임을 알 수 있다.  따라서 원칙적으로 상기 층 시스템의 다른 층들이 그들의 고유 진동수에서 규소를 자극하지 않고도 강한 진동으로 진동하는 것을 야기하는 것이 가능하다.따라서 본 발명에 따른 방법은 단계 ii)에서 상기 층 시스템의 층들의 하나가 그의 고유 진동수로 진동하도록 자극되는 것이 바람직하다.  본 발명에 따른 방법은 그의 고유 진동수로 진동하도록 자극된 상기 층이 상기 웨이퍼가 아닌 것이 특히 바람직하다.  본 발명에 따른 방법은 그의 고유 진동수로 진동하도록 자극된 상기 층이 상기 제 1 캐리어인 것이 가장 바람직하다.본 발명에 따른 방법은 또한 단계 ii)에서 상기 층 시스템의 층들 중 하나가 그의 고유 진동수로 진동하도록 자극되는 것이 바람직하며, 단계 a)에 제공되는 상기 층 시스템이 상기 웨이퍼 및 상기 제 1 캐리어 사이에 적어도 하나의 추가층을 가진다.표 1은 글라스 플레이트의 고유 진동수가 탄성체 층의 고유 진동수와 확연히 다를 수 있음을 나타낸다.  본 발명에 따른 방법에서 만일 정해진 두께의 글라스 플레이트를 캐리어로서 사용한다면, 탄성체 층이 그에 적용되며, 상기 글라스 플레이트는 그의 고유 진동수에서 진동하도록 자극될 수 있다.  상기 탄성체 층은 이어서 약 그의 열두 번째의 고조파에서만 자극될 수 있다.  따라서 상기 탄성체 층은 본질적으로 공진(resonate)하지 않는다.  그 결과, 기계적 응력들은 상기 글라스 플레이트 및 상기 탄성체 층 사이에서 발생되며, 이는 글라스 플레이트 및 탄성체 층 사이의 경계면에서 분리를 유도할 수 있다.  동시에, 상기 탄성체 층은 진동의 진폭을 감소시켜, 그에 따라 상기 웨이퍼에 약화된 상태로 전달만 되게 된다.  따라서 본 발명에 따른 방법은 단계 ii)에서 상기 층 시스템의 상기 제 1 캐리어가 그의 고유 진동수에서 진동하도록 자극되는 것이 바람직하다.  또한, 단계 (ii)에서 상기 캐리어(1)가 상기 진동-발생 장치에 의해 독점적으로 진동하도록 자극되는 것이 바람직하다.본 발명에 따른 방법은 앞서 설명한 바와 같이 특히 단계 a)에 제공되는 상기 층 시스템이 제 1 캐리어 및 웨이퍼 사이에 고화된, 부분적으로 고화되거나 고화될 수 있는 탄성 중합체 물질의 층을 포함하는 것이 바람직하다.  게다가, 본 발명에 따르면 상기 제 1 캐리어가 글라스로 구성된 것이 바람직하다.  그리고 본 발명의 관점에서, 분리가 상기 제 1 캐리어 및 상기 탄성체 층 사이에서 일어나는 것이 바람직하다.상기 웨이퍼의 표면에서 일어나지 않는 상기 분리는 대부분 상기 제 1 캐리어에 대향하는 상기 웨이퍼의 면이 상기 웨이퍼 표면 및 상기 캐리어 시스템의 인접한 표면 사이에 클로져(closure)가 형성되기 때문에 상기 웨이퍼를 손상하지 않고 기계적 분리가 겨우 가능한 방법으로 구조화된 경우에 유리하다.  이는 본 발명에 따른 발명의 모든 변형들 i), ii) 및 iii)에 적용된다.  분리 후 남을 수 있는 상기 라미나 구조물의 (나머지) 층들 (앞서 설명한 바와 같이)은 이어서 상기 웨이퍼로부터 예를 들어 필링 또는 그와 유사한 적절한 방법으로 제거될 수 있다.상기 탄성체 층에 대한 것과 유사한 고려가 앞서 설명한 바와 같이 상기 분리층 및 상기 캐리어 어셈블리의 다른 층들에도 적용된다.표 1은 알루미늄의 예에서, 상기 제 1 캐리어의 고유 진동수가 변화될 수 있음을 나타낸다.  알루미늄은 제 1 캐리어로 사용되거나 만일 상기 제 1 캐리어가 보통의 진동 시스템(oscillatory system)이 형성되도록 알루미늄 또는 다른 물질들에 접합되면, 상기 제 1 캐리어의 고유 진동수는 상기 탄성체 층 또는 상기 분리층의 고유 진동수에 상응하도록 하는 또는 필요에 따라 상기 제 1 캐리어가 잘 자극될 수 있도록, 단 그의 고유 진동수 (또는 그의 진동 시스템의 고유 진동수)가 상기 탄성체 층의 고유 진동수 보다 높게 또는 그의 고유 진동수의 범위 내에서 상기 제 1 캐리어의 자극에 후자가 공진하지 않도록 하는 방식으로 세팅될 수 있다.상기 캐리어 어셈블리의 (또는 상기 진동 시스템의) 층들에 대한 적절한 선택에 따라 상기 진동은 상기 웨이퍼의 경계로 전달될 수 있으며, 캐리어 어셈블리 및 웨이퍼의 분리는 상기 웨이퍼의 표면 및 상기 캐리어 어셈블리의 인접한 표면 사이에서 일어난다.  바람직한 플라즈마 중합체 분리층들은 그들이 상기 탄성체 층의 진동 거동에 상응하거나 그와 함께 진동 시스템을 형성하는 방식으로 정해질 수 있음이 지적된다.따라서 본 발명에 따른 방법은 단계 ii)에서 상기 캐리어 어셈블리의 층이 그의 고유 진동수에서 진동하도록 자극된 상기 웨이퍼에 바로 인접하는 것이 바람직하다.  본 발명에 따른 방법은 캐리어 어셈블리 및 웨이퍼의 분리가 상기 캐리어 어셈블리에 인접한 표면 및 상기 웨이퍼의 표면에서 일어나는 것이 특히 바람직하다.본 발명에 따른 발명에 따른 다른 바람직한 구현예에서, 변형 iii)는 단독으로 또는 변형 i) 또는 ii) 또는 변형 i) 및/또는 변형 ii)의 조합 중 어느 하나의 조합으로 사용된다.  이 경우에서, 기계적 응력은 상기 층 시스템의 온도 또는 상기 층 시스템의 부분의 온도를 변화시킴으로써 상기 층 시스템 내에 발생되며, 제 1 캐리어 및 웨이퍼의 (그리고 그로 인하여 캐리어 어셈블리 및 라미나 구조물의) 분리를 유도하거나 분리에 기여한다.본 발명의 방법에 따라 온도를 변화시켜 층 시스템의 층들을 분리하는 것은 배타적으로 또는 본질적으로, 예를 들어 제 1 캐리어, 제 2 분리층, 탄성체 층, 분리층 및 웨이퍼와 같은 상기 층 시스템의 개별적인 층들의 다양한 물질들의 다른 열팽창계수에 기초한다.  층들 내에서 온도가 변화하면, 힘이 발생되며, 상기 층들은 표면들의 평면들의 방향으로 다양한 정도로 팽창한다.  반대로, 상기 제 1 캐리어 및 상기 웨이퍼에 대해 또는 함께 층들의 사이의 접착력으로 인해 상기 층들의 측면으로의 팽창은 전혀 발생하지 않거나 제한적인 정도로만 발생한다.  이런 식으로, 강한 전단력들이 상기 층들의 표면 사이에서 발생되며, 이는 서로 인접한 층들의 표면 사이에서 층들의 분리를 유도할 수 있다.따라서 상기에서 설명된 방법은 상기 층 시스템이 각각의 경우에서 그의 열팽창계수가 상기 층 시스템의 임의의 다른 층들의 열팽창계수와 적어도 2배 만큼, 바람직하게는 4배, 더욱 바람직하게는 6배 및 가장 바람직하게는 10배 만큼 다른 (상기 웨이퍼 및 상기 제 1 캐리어를 포함하는) 층을 함유하는 것이 바람직하다.  그러나, 이는 상기 제 1 캐리어에 대향하는 상기 웨이퍼의 면에 제공되는 임의의 층들을 포함하지 않는다.  본 발명에 따른 방법은 또한 상기 층 시스템이 두 개의 인접한 층들이 다른 일정한 열팽창계수를 가지는 것이 바람직하다.본래, 온도 변화는 층 물질의 화학적 구조 또는 물리적 특성에서 변화를 유도할 수 있다.  상기 층 시스템의 층들 사이에서 접착력 또는 층들 내부에서의 접착력이 완벽하게 또는 본질적으로 고체 물질, 액체, 겔과 같은 물질 또는 기체 물질들의 층 물질들의 집합체(aggregation)의 상태의 변화에 의해서 경감되는 사실에 본질적으로 기초를 두는 분리 방법은 본 발명의 내용이 명백히 아니다.그러나, 본 발명은 고체의 일부가 액체, 겔과 같은 물질 또는 기체 상태로 변화(transition)를 겪는 층 물질의 일부인 방법에 관계한다.  그러나, 10 wt% 미만, 바람직하게는 5 wt% 미만, 더욱 바람직하게는 1 wt% 미만이며 가장 바람직하게는 0.1 wt% 미만의 상기 층들의 각각의 층 물질이 분리가 일어나거나 분리가 일어나는 사이에서 고체로부터 액체, 겔과 같은 물질 또는 가스 상태로 변화를 겪을 수 있다.본 발명에 따른 상기 방법은 층들을 함께 홀딩하는 접착력이 이러한 힘을 극복하는 힘에 저항하기 때문에 일어나는 분리(기계적 분리)에 기초한다.가열은 임의의 적합한 장치들을 사용하여 초래될 수 있다.  바람직하게는 상기 전체 층 시스템이 가열된다.위에서 설명한 바와 같이, 상기 제 1 캐리어는 바람직하게는 고체 물질들로 구성된다.  상기 웨이퍼와 상기 캐리어의 직접적인 접촉은 상기 제 1 캐리어의 단단한 표면을 통하는 전단력의 작용으로 인해 상기 웨이퍼의 손상을 가져온다.  본 발명에 따른 바람직한 방법에서는, - 상기에서 설명한 바와 같이 - 따라서 적어도 하나의 추가 층, 바람직하게는 적어도 하나의 탄성체 층 및/또는 분리층이 제 1 캐리어 및 웨이퍼 사이의 층 시스템에 존재한다.  대개 탄성체 층들은 실리콘의 열팽창계수와 현저하게 다른 열팽창계수를 갖는다.  더군다나, 상기 열팽창계수는 물질의 적절한 선택에 의해 변화될 수 있다.  본 발명에 따른 바람직한 방법에서는 따라서 제 1 캐리어 및 웨이퍼 사이에 적어도 하나의 탄성체 층이 존재한다.본 발명에 따른 바람직한 방법에서는, 제 1 캐리어 및 웨이퍼 사이에 실리콘 탄성체로 완전히 또는 부분적으로 구성되는 적어도 하나의 층이 존재한다.  실리콘 탄성체들은 온도 변화 시 아주 적은 정도로만 변화하는 그의 기계적 물성들, 특히 그의 세기(strength) 및 경도(hardness)의 점에서 특성을 나타내며, 따라서 몇몇 경우들에 있어서 분리 공정에 요구되는 높은 온도에서도 전단을 통해서 나타나는 힘들을 견딜 수 있을 정도로 충분한 세기를 여전히 가진다.  온도가 올라가면 너무 많이 유연하게 되는 물질들은 변형에 의해 전단력을 흡수하고 중화시킨다.  실리콘 탄성체들의 열팽창계수는 실리콘 및 글라스의 열팽창계수 보다 큰 순서 정도이며, 실리콘 물질들의 층 및 실리콘 및 글라스 층들 사이에서의 온도 변화로 인한 전단력 및 응력의 발생이 특히 효과적이게 된다.본 발명에 따른 방법은 적어도 하나의 분리층이 제 1 캐리어 및 웨이퍼 사이에 놓이는 것이 보다 바람직하다.  앞서 설명한 바와 같이, 상기 분리층은 상기 층 시스템에 적은 접착력이 작용하는 필수 파괴 포인트(required breaking point)를 부여하며, 따라서 용이한 분리를 가능하게 한다.  이는 또한 변형 iii)를 수행함에 있어 유리한 구현예이다.  본 발명에 따른 방법은 적어도 하나의 탄성체 층 및 분리층이 제 1 캐리어 및 웨이퍼 사이에 존재하는 것이 특히 바람직하다.  이 경우에서 상기 탄성체 층은 전단력의 발생을 도와 상기 분리층이 필수 파괴 포인트로서 기능하게 한다.  상기 층 시스템의 층들이 앞서 설명한 바와 같이 제 1 캐리어, 탄성체 층, 분리층 및 웨이퍼의 순서로 배열되는 것이 가장 바람직하다.  상기 분리층은 앞서 설명한 바와 같이 이어서 바람직하게는 차례로 상기 탄성체 층과 유사한 열팽창 거동을 가지는 플라즈마 중합체 층이다. 본 발명에 따른 방법은 제 1 캐리어 및 웨이퍼 사이에 적어도 두 개의 분리층들이 존재하는 것이 보다 바람직하다.  본 발명에 따른 방법은 탄성체 층 및 두 개의 분리층들이 제 1 캐리어 및 웨이퍼 사이에 존재하는 것이 특히 바람직하다.  상기 층 시스템의 층들이 앞서 설명한 바와 같이 제 1 캐리어, 제 2 분리층, 탄성체 층, 분리층 및 웨이퍼의 순서로 배열되는 것이 가장 바람직하다.그러한 배열로, 제 1 캐리어 및 웨이퍼의 (캐리어 어셈블리 및 라미나 구조물의) 분리가 상기 분리층 상에서 또는 제 2 분리층 상에서 일어날 수 있다.  이러한 배열로, 상기 탄성체 층이 변형 iii)에 따른 분리 중 전단력의 생산을 초래하는 것이 보다 바람직하다.  상기 분리층들은 상기와 같이 필수 파괴 포인트들 뿐 아니라 임의의 나머지 층들이 웨이퍼 및/또는 캐리어로부터 쉽게 제거될 수 있는 역할을 제공한다.웨이퍼들의 공정 동안, 사용된 층들은 종종 넓은 온도 변화를 경험하게 된다.  따라서 상기 층 시스템들이 디라미네이션하여 그로 인해 상기 웨이퍼의 공정 동안 이미 제 1 캐리어 및 웨이퍼의 분리를 리드하지 않는 것이 중요하다.  앞서 설명한 바와 같이, 탄성체 층들은 온도 변화가 생기면 상기 라미나 구조물이 큰 응력 및 전단력을 받게 하기 때문에 적절한 예방책들이 공정 동안 제 1 캐리어 및 웨이퍼의 분리를 막도록 조치되어야만 한다.본 발명에 따른 방법은 따라서 단계 a)에서 제공되는 상기 층 시스템이 적어도 하나의 탄성체 층을 함유하고 정확히 20℃ 내지 200℃ 사이의 온도에서 상기 층 시스템이 상기 탄성체 층(4)의 표면들과 인업한 표면들 사이에 기계적 응력이 발생하지 않고 상기 탄성체 층이 고화되는 방법으로 제조된 것이 바람직하다.이러한 상태를 달성하는 바람직한 방법은 응력으로부터 자유롭게 되는 온도에서 상기 라미나 구조물의 인접한 층들 사이의 탄성체를 고화하는 것이다.  상기 온도는 그런 뒤 바람직하게는 상기 라미나 구조물이 적용되는 모든 공정 온도에서 보존될 수 있도록 선택된다.  특히 상기 라미나 구조물은 상온에서 안정하게 보존되어야 한다.  상기 고화 온도는 물질에 의존하며, 응력으로부터 자유로운 상태가 되는 바람직한 온도에 도달하기 위하여 당업자는 상기 탄성 중합체 물질을 사응하도록 변형할 수 있다.따라서 본 발명에 따른 방법은 분리가 하기에 의해 지지되거나 일어나는 것이 바람직하다.(i) 상기 탄성체 층(4)의 표면들과 인접한 표면들 사이에 기계적 응력이 발생하지 않는 온도, 적어도 100℃, 바람직하게는 150℃ 이상의 온도로 상기 층 시스템 또는 그의 부분들을 가열하는 단계, 또는(ii) 상기 탄성체 층(4)의 표면들과 인접한 표면들 사이에 기계적 응력이 발생하지 않는 온도, 적어도 100℃, 바람직하게는 150℃ 이하의 온도로 상기 층 시스템 또는 그의 부분들을 냉각하는 단계.그 결과, 분리가 수행되는 상기 온도는 상기 웨이퍼가 공정화되는 온도와 충분히 다르다.본 발명에 따른 방법은 또한 단계 a)에서 제공되는 상기 층 시스템이 상기 층 시스템의 층들 사이에 80℃ 내지 220℃의 범위, 바람직하게는 120℃ 내지 180℃이 범위에서 고형화되고, 200℃ 내지 400℃의 범위, 바람직하게는 250℃ 내지 350℃의 범위의 온도에서 분리가 수행되는 실리콘을 함유하거나 실리콘으로 구성되는 적어도 하나의 탄성체 층을 함유하는 것이 바람직하다.
[ 도면의 간단한 설명 ]
도 1은 박형화 후의 웨이퍼를 포함하는 분리되는 층 시스템을 도시한다.도 2는 분리 공정을 위해 이미 고정된 분리되는 층 시스템을 도시한다.도 3은 분리 공정 중의 분리되는 층 시스템을 도시한다.도 4는 무한 진동하는 플레이트의 개념 모델을 도시한다.도 5는 몸체에서의 선팽창 및 합응력(resultant stress)들을 개략적으로 도시한다.
[ 발명을 실시하기 위한 구체적인 내용 ]
본 발명을 도면들과 실시예를 기반으로 하기에서 더욱 상세히 설명한다.  그러나, 도면들 및 실시예는 본 발명을 한정하지 아니한다.도면들을 더욱 상세하게 설명한다.도 1은 분리되는 층 시스템(19, 20)을 도시한다.  바람직하게는 글라스 플레이트의 형태인 제 1 캐리어(1)가 탄성체 층(2)에 접합되며, 이는 차례로 분리층(3)에 접합된다.  상기 분리층(3)은 상기 웨이퍼(4,5)의 액티브 전면에 접합된다.  상기 분리층(3) 및 상기 웨이퍼(4,5) 사이의 접착력은 전체 층 시스템 내에서 가장 적다.  상기 제 2 캐리어(20)는 웨이퍼(5)의 배면에 단단히 고정된다.  상기 제 2 캐리어는 다이싱 필름의 형태일 수 있으며, 이는 다이싱 프레임(21)으로 꺾쇠 고정(clamp)된다.도 2는 분리를 위해 준비된 상태의 분리되는 층 시스템(19, 20)을 도시한다.  상기 제 1 캐리어는 상기 제 1 캐리어에 고정하는 수단(28)에 고정된다.  상기 제 1 캐리어를 포함하는 상기 분리되는 층 시스템(6)은 아직 상기 웨이퍼 (전면 및 배면) (7)와 전체-표면 접합된 상태이다.  상기 세퍼레이팅 에이드(29)가 상기 제 2 캐리어(20)에 평평하게 접합되며 상기 제 1 캐리어 뿐 아니라 제 2 캐리어에 대해서도 평행하게 정렬된다.  화살표 (30 및 31)은 가능한 분리를 일어나게 하는 힘의 적용 부분 및 작용의 방향을 도시한다.도 3은 분리 공정을 도시하며, 여기서 상기 분리되는 층 시스템(19, 20)은 상기 제 1 캐리어(6) 및 상기 라미나 구조물(7(웨이퍼), 20)을 포함하는 상기 분리되는 층 시스템의 부분으로 분리된다.  이는 화살표 (31)의 영역에 적용되는 힘에 의해 일어나게 되며, 그 결과 상기 세퍼레이팅 에이드(29)는 상기 제 1 캐리어 (28)를 고정하는 홀딩 수단 및 또한 상기 제 1 캐리어(1)로부터 바깥 면으로 움직이게 된다.  이는 상기 세퍼레이팅 에이드의 만곡을 야기한다.  이러한 만곡은 상기 제 2 캐리어(20)에 의해 완전히 뒤따르게 되며 그에 따라 또한 상기 웨이퍼(7)에 의해 뒤따르게 된다.  그 결과, 상기 분리되는 층 시스템(19)에서 전단 작용(shearing action)이 발생하고, 상기 분리 전면(33)의 영역에 작용한다.  상기 분리 전면의 말단(34)에서, 상기 분리되는 층 시스템의 일부(6)와 상기 웨이퍼의 사이의 접착력은 0이다.  본 발명의 실시예에서, 상기 분리층(3)은 상기 웨이퍼(7) 및 상기 분리층(3) 사이에 분리 면이 진행되는 것을 확보한다.상기 제 2 캐리어(20)를 상기 분리 전면(33)에 바로 인접하는 (또한) 상기 세퍼레이팅 에이드(29)에 고정하는 영역을 통하여, 힘의 최적의 전달이 확보된다: 상기 웨이퍼에 대해 작용하는 수직힘들은 상기 분리 전면(33)에서 상기 분리 전면 말단(34)까지 구배를 가지고 증가하며 상대적으로 적다.  그 결과, 특히 상기 분리 전면(33)의 영역에서, 수직 만곡 각(virtual curvature angle)이 생기며, 이는 무한에 가까우며 따라서 상기 웨이퍼(7)를 가능한 작게 싣는다.도 4는 무한의 플레이트의 고유 진동수의 여기(excitation)를 나타내는 진동 시스템을 도시한다.  이는 상기 층 시스템의 층들의 진동에 대한 모델이다.  그러한 층들의 고유 진동수는 하기 식으로부터 1차 근사치로 계산된다.여기서 n = 1, d는 플레이트의 두께, E는 영률이고 r은 플레이트 물질의 밀도이다.  따라서 고유 진동수는 단지 층 두께 및 물질 물성에만 의존한다.도 5는 온도의 변화로 인해 체적 변화가 일어나는 고체 몸체의 체적 요소(volume element)의 반응을 도시한다.  왼쪽의 도형은 자유 체적 요소를 도시하며, 상기 체적 요소는 대칭적으로 변형되며 응력-프리(stress-free)인 상태이다.  오른쪽은, 상단 및 하단에 고정된 체적 요소를 도시한다.  이것은 본 발명에 따라 사용되는 상기 층 시스템에서 온도가 변화할 때 다른 층들의 체적 및 경계면은 변화하지 않는다는 가정 하에 한 층의 상태를 단순화하게 묘사한 것이다.  체적 변화는 반드시 상하 경계면에 대해 수직 방향으로만 가능하다.  경계면의 방향에서, 고정된 표면들은 그들의 선형 치수(linear dimension)를 변화시키지 못하기 때문에 응력이 발생한다.  경계면에서 상기 응력에 의해 발생되는 힘이 상기 경계면 사이의 접착력을 초과하게 되면 이러한 경계면 상에 디라미네이션(delamination)이 일어난다.실시예:실시예 1 (변형 i)에 따른 분리):상기 웨이퍼의 전면, 즉, 전자 부품들이 위치하는 면은 PECVD에 의해 플라즈마 중합체 분리층이 코팅된다.  이러한 분리층은 상기 웨이퍼와 마주하는 면 상에 상대적으로 낮은 접착을 가지나, 반면 상기 웨이퍼에서 멀리 떨어진 면 상에 이어서 도포된 층에 대해서는 높은 접착을 갖도록 접착 특성에 관해 조절된다.이와 같은 마지막에 언급된 층은 이 실시예에서 실리콘 탄성체 층이며, 이는 먼저 제 1 캐리어인 글라스 플레이트 상에 도포된다.  그런 뒤 상기 웨이퍼는 상기 글라스 플레이트 상에 도포된 상기 탄성체 층과 상기 분리층 면 상에서 이미 도포된 분리층에 접합된다.  이것이 현재 상기 웨이퍼, 상기 분리층, 상기 탄성체 층 및 캐리어로서 상기 글라스 플레이트를 포함하는 층 시스템이다.접합은 종래 기술에서 알려진 전형적인 접합에 따라 유효하게 될 수 있다.  기술된 상기 층 시스템의 제조에 대한 세부 사항은 예를 들어 국제특허 제2007/099146호를 참조로 할 수 있다.다음으로, 상기 웨이퍼는 그의 노출된 배면에서 박형화된다.  박형화는 종래 기술에 의해 알려진 방법들로 수행된다.  박형화되는 동안, 상기 웨이퍼는 50 ㎛의 두께로 박형화된다.  박형화 후, 상기 웨이퍼를 포함하는 상기 층 시스템은 상기 웨이퍼배면에 추가적으로 에칭에 의한 공정화되는 장비로 전송된다.  상기 에칭은 특히 박형화 중에 발생된 상기 웨이퍼의 배면의 표면 손상을 보정하는 역할을 한다.  상기 에칭 공정은 종래기술, 예를 들어 에칭조(etching bath)에 의한 습식 화학 공정 또는 플라즈마에 의한 건식 화학 공정에 따라 일어난다.  특히, 에칭은 크랙 및 플레이킹(flaking)의 형태의 손상을 완벽하게 제거하며 상기 웨이퍼가 높은 기계적 및 열저항을  취득하게 한다.그런 뒤 다이싱 필름, 예를 들어: 린텍의 Adwill D이 상기 층 시스템 위에 그의 접착면으로 라미네이팅된다.  이때 상기 층 시스템은 분리 장치 내에 배치되며, 상기 글라스 플레이트의 배면은 진공 척에 의하여 더 이상 움직이지 않게 되도록 고정된다.이때 3 mm 두께의 플렉시 글라스 플레이트로 구성되는 특정 진공 척이 상기 다이싱 필름의 배면 상에 세퍼레이팅 에이드로 고정된다.두 개의 진공 척들 상에 진공이 채워진 후, 상기 웨이퍼의 평면에 수직인 힘이 상기 플렉시 글라스 플레이트의 한 면에 적용된다.  이러한 힘은 상기 유연성의 플렉시 글라스 플레이트가 휘는 것을 야기하며, 상기 휨(bending)은 상기 층 시스템에서 분리 전면의 형성을 가져온다.  이러한 분리 전면은 상기 웨이퍼의 전면 및 상기 분리층의 사이의 평면에서 일어난다.  상기 플렉시 글라스 플레이트의 휨은 상기 제 1 캐리어에 대하여 볼록하다.  상기 웨이퍼 및 상기 제 2 캐리어가 상기 플렉시 글라스 플레이트 (진공 척)의 지속적인 휨에 뒤따르는 반면, 이는 상기 제 1 캐리어에 고정된 상기 층 시스템의 나머지에 대해서는 그렇지 않다.  그 결과 전단력은 상기 분리층으로부터 상기 웨이퍼의 분리를 일으킨다.상기 힘은 심지어 본 실시예에서와 같이 두께 50　㎛로 매우 박형화된 웨이퍼들이 상기 제 1 캐리어로부터 손상되지 않고 분리될 수 있도록 조절될 수 있다.  이는 상기 분리 전면이 제어가능한 속도로 전체의 분리 표면에서 움직이기 때문에 일어난다.마지막으로 상기 웨이퍼의 전면은 상기 층 시스템의 나머지로부터 벗겨진다.  분리 후, 상기 두 개의 진공 척들의 진공은 스위치가 꺼질 수 있다.  이때 다이싱 필름 상에 라미네이팅된 상기 웨이퍼는 제거되어 예를 들어, 다이싱에 의한 분리와 같은 다음 공정 단계들로 전송될 수 있다.실시예 2 (변형 ii)에 따른 분리):실시예 2는 상기 층 시스템의 제조 시 상기 탄성체 층을 도포하기 전에 상기 글라스 플레이트 상에 추가로 플라즈마 중합체 분리층을 도포하는 것과 (상기 층 시스템의 제조 후) 그것이 상기 탄성체 층에 상기 글라스 플레이트 보다 더욱 확고하게 접착하고 상기 글라스 플레이트 및 이러한 분리층 사이에서 접착력이 상기 층 시스템에서 두 개의 층들 사이에 최소가 되도록 그의 접착력에 관하여 조절되는 것을 제외하고는 (실제 분리의 시작까지) 실시예 1에서와 같이 수행된다.게다가, 보통 척은 상기 유연성 플렉시 글라스 디스크 대신에 상기 다이싱 필름을 고정하는데 사용된다.  상기 층 시스템의 분리에 기여할 수 있는 힘이 이러한 척에는 가해지지 않는다.  상기 글라스 플레이트는 보통 진동 시스템이도록 상기 (알루미늄) 척에 고정되며, 약 4 mm의 두께를 갖는다.  이는 1 MHz의 진동수로 야기된다.  약 10분 후, 상기 웨이퍼는 상기 캐리어 어셈블리로부터 분리된다.  분리는 상기 부가적인 플라즈마 중합체 층 및 상기 글라스 플레이트 사이에서 일어난다.  상기 라미나 구조물은 상기 캐리어 어셈블리(글라스 플레이트)로부터 단지 들어올리는 것만으로도 제거될 수 있다.  실시예 3 (변형 iii)에 따른 분리):변형 iii)은 상기 다이싱 필름 및 플렉시 글라스 디스크의 사용을 제외하고는 (실제 분리의 시작까지) 실시예 1에서와 같이 수행된다.  상기 층 시스템의 제조에서 접합은 150℃에서 일어나며, 여기서 상기 탄성체 층은 고화된다.  그 후 상기 층 시스템은 20℃로 냉각된다.  분리를 위해, 상기 층 시스템은 330℃로 10분 간 가열된다.  분리는 상기 플라즈마 중합체 층 및 상기 웨이퍼 사이에서 일어난다.  상기 라미나 구조물은 상기 캐리어 어셈블리로부터 단지 들어올리는 것만으로도 제거될 수 있다.  
[ 부호의 설명 ]
도면 부호들은 하기와 같은 의미를 갖는다:1: 제 1 캐리어1a: 캐리어 어셈블리 (도 1 내지 3에 도시된 예에서)2: 탄성체 층(elastomer layer)3: 분리층(separating layer)4: 웨이퍼의 구조화된 전면5: 웨이퍼의 배면6: 제 1 캐리어를 포함하는 층 시스템의 분리 부분7: 웨이퍼 (전면 및 배면)8: 라미나 구조물 (도 1 내지 3에 도시된 예에서)18: 제 2 캐리어의 부착-촉진 면19: 분리되는 층 시스템 (제 2 캐리어 제외)20: 제 2 캐리어21: 다이싱 프레임28: 제 1 캐리어를 고정하는 홀딩 수단 29: 세퍼레이팅 에이드(separating aid)30, 31: 분리를 일어나게 하는 힘의 적용 부분 및 작용의 방향 중 하나33: 분리 전면(separating front)34: 분리 전면의 말단a: 체적 요소 또는 몸체의 가장자리 길이a+s: 가열에 의한 길이 변화 후 가장자리 길이d: 플레이트 두께